ЦВЕТНАЯ ГЛАЗУРЬ
COLOUR GLASE

Изобретение относится к промышленности строительных материалов и касается составов глазурей для нанесения на керамическую плитку, изразцы, кирпич, черепицу.
Известна цветная глазурь, содержащая, вес.ч.: свинцовый глет 6; кварцевый песок 1; каолин 2; окрашивающую добавку (окись меди) 1 [1]. Такая глазурь не является экологически безопасной, поскольку содержит токсичный компонент - свинцовый глет.
Задача изобретения состоит в получении экологически безопасной цветной глазури.
Технический результат достигается тем, что цветная глазурь, включающая кварцевый песок, каолин, окись меди, дополнительно содержит плавиковый шпат при следующем соотношении компонентов, мас.%: кварцевый песок 74-87; каолин 3-5; окись меди 0,1-10; плавиковый шпат 7-13.
Составы цветной глазури приведены в таблице.
Таблица
Компоненты
Содержание, мас.%, в составах
1
2
3
Кварцевый песок
87
85,9
74
Каолин
5
4
3
Окись меди
1
0,1
10
Плавиковый шпат
7
10
13
Компоненты дозируют в требуемых количествах, смешивают и сплавляют в окислительной среде при температуре 1400-1450°С. Расплав гранулируют в воду и подвергают помолу до полного прохождения через сетку 0056. Подготавливают глазурную суспензию с влажностью 45-50%. Суспензию наносят в виде тонкого слоя на поверхность обожженных керамических изделий и обжигают в окислительной среде при температуре 1000-1150°С. После обжига глазурь (широкой цветовой гаммы от бледно-сине-зеленого до почти черного цвета) экологически безопасна в течение всего срока эксплуатации изделия.
Источники информации
1. Гехт Г. Керамика. / Пер. с нем. - Л.-М.: Главная редакция химической литературы, 1938. - С.249.